(57)【特許請求の範囲】
【請求項１】
Ｌｉ１＋ｘＭｎ２−ｙＭｙＯ４（式中、ＭはＣｒ、Ｎｉ、Ｃｏ、Ａｌ、ＭｇおよびＦｅからなる群から選ばれた少なくとも１種の金属元素）で表されるリチウムマンガン複合酸化物からなる非水系電解質二次電池用正極活物質の製造方法であって、Ｃｒ、Ｎｉ、Ｃｏ、Ａｌ、ＭｇおよびＦｅからなる群から選ばれた少なくとも１種の金属元素Ｍの化合物を、マンガンと金属元素Ｍのモル比が２−ｙ：ｙ（式中、ｙは０＜ｙ≦０．３３である）となるように、予め二次粒子の形状が球状または楕円球状であるマンガン化合物に添加する工程、前記工程で得られた金属元素Ｍの化合物が添加されたマンガン化合物と、リチウム化合物とを、０≦ｘ≦０．１０となるように混合する工程、次に、該混合物を熱処理する工程、を有することを特徴とする非水系電解質二次電池用正極活物質の製造方法。
【請求項２】
前記金属元素Ｍの化合物をＭの硝酸塩または酢酸塩とすることを特徴とする請求項１記載の非水系電解質二次電池用正極活物質の製造方法。
【請求項３】
前記金属元素Ｍの化合物をＭの硝酸塩または酢酸塩とし、該Ｍの硝酸塩または酢酸塩を加熱融解するか、もしくは溶媒に溶解する工程、得られた溶液中にマンガン化合物を加えて、加熱攪拌して、該マンガン化合物に該Ｍの硝酸塩または酢酸塩を含浸させた粉末を得る工程、得られた粉末とリチウム化合物と混合する工程を有することを特徴とする請求項２記載の非水系電解質二次電池用正極活物質の製造方法。
【請求項４】
前記金属元素Ｍの化合物をＭの水酸化物とすることを特徴とする請求項１記載の非水系電解質二次電池用正極活物質の製造方法。
【請求項５】
前記金属元素Ｍの硝酸塩を溶媒に溶解する工程、得られた金属元素Ｍの塩溶液にマンガン化合物を投入しマンガン化合物に金属元素Ｍの塩を含浸させる工程、次に得られたＭ塩含浸マンガン化合物溶液にアルカリ溶液を加え、金属元素Ｍの塩と中和反応させてＭの水酸化物を生成させる工程、得られた金属元素Ｍの水酸化物が分散含浸されたマンガン化合物と、リチウム化合物とを混合する工程を有することを特徴とする請求項４記載の非水系電解質二次電池用正極活物質の製造方法。
【請求項６】
前記混合物の熱処理温度は６００℃以上で９５０℃未満とし、４時間以上実施すること特徴とする請求項１〜５のいずれか１項記載の非水系電解質二次電池用正極活物質の製造方法。
【発明の詳細な説明】
【０００１】
【発明の属する技術分野】
本発明は、非水系電解質二次電池用正極活物質の製造方法に関するものであり、より詳しくは高いサイクル特性を損なうことなく電極としての成形性や充填密度を向上させ、さらに電池として高い初期容量を具備させることが可能となる非水系電解質二次電池用の正極活物質およびその製造方法に関するものである。
【０００２】
【従来の技術】
近年、携帯電話やノート型パソコンなどの携帯機器の普及に伴い、高いエネルギー密度を有するとともに、小型、軽量な二次電池の要求が高まっている。このようなものとして非水系電解液タイプのリチウムイオン二次電池があり、研究開発が盛んに行われ実用化されてきている。
このリチウムイオン二次電池は、リチウム含有複合酸化物を活物質とする正極と、リチウム、リチウム合金、金属酸化物あるいはカーボンのようなリチウムを吸蔵・放出することが可能な材料を活物質とする負極と、非水系電解液を含むセパレータまたは固体電解質を主要構成要素としている。これら構成要素のうち、正極活物質として検討されているものにはリチウムコバルト複合酸化物（ＬｉＣｏＯ２）、リチウムニッケル複合酸化物（ＬｉＮｉＯ２）、リチウムマンガン複合酸化物（ＬｉＭｎ２Ｏ４）などが挙げられる。特にリチウムコバルト複合酸化物を正極に用いた二次電池では、優れた初期容量特性やサイクル特性を得るための開発がこれまで数多く行われ、すでに様々な成果が得られて実用化に至っている。
【０００３】
しかしリチウムコバルト複合酸化物は、原料に希産で高価なコバルトを用いるため正極活物質、さらには製品としての二次電池のコストアップの大きな原因となっている。一方コバルトよりも安価なニッケルを用いたリチウムニッケル複合酸化物は、コスト的にも容量的にも有利であり、リチウムコバルト複合酸化物の有力な代替材料として開発が進められているが、このリチウムニッケル複合酸化物を正極活物質に用いた二次電池は、充電状態での正極活物質の不安定性から、高温に保持すると分解、発熱、発火などの危険性を有しており、安全性に関して解決しなければならない問題が数多く残っている。
これに対してリチウムマンガン複合酸化物は、リチウムコバルト複合酸化物やリチウムニッケル複合酸化物に比べて容量がやや小さいものの、コバルトやニッケルよりも安価で資源的にも豊富なマンガンを用いているためにコスト的に有利であり、かつ充電状態での安全性にも優れているため、次世代の正極材料として期待されている。
【０００４】
さてリチウムイオン二次電池においては、初期の放電容量（初期容量）が高く、かつ充放電サイクルの繰り返しによる容量の劣化（サイクル特性）が少ないものが求められており、さらに容量に関しては、冒頭に述べた小型化の観点から、単位体積当たりの放電容量が大きいものが求められている。
しかし前記リチウムマンガン複合酸化物は、純粋にマンガンのみで合成した材料を正極活物質としてリチウムイオン二次電池を作製した場合には、サイクル特性が悪く、高温環境下で使用されたり保存された場合に比較的電池性能を損ない易いという欠点を有していた。
【０００５】
このような欠点を解決するためにマンガンの一部をクロムやニッケル、コバルトなどの金属元素に置き換える方法が提案され、これにより結晶構造の安定性が向上し、サイクル特性や高温保持特性が改善されることが判明した。
そして一般にこれらの金属元素を添加する際には反応性を向上させ、また反応をより均一に進行させるために、原料の金属元素の化合物やマンガン化合物、リチウム化合物とを十分に粉砕して混合してから合成する必要がある。しかしながらこのような方法で得られたリチウムマンガン複合酸化物はその工程上、粒子が非常に細かくなるために、正極を形成する際の成形性が悪化する上、電極としての充填密度が上げられず単位体積当たりの電池としての容量が低いものとなってしまう。
【０００６】
したがって反応性を高め、反応をより均一に進めるための方法として、添加する金属元素の化合物とマンガン化合物、リチウム化合物を溶媒に溶かして混合し、スプレードライなどで噴霧して乾燥し、同時に反応を進行させる方法なども提案されているが、この方法で得られたリチウムマンガン複合酸化物は細かい一次粒子が凝集した二次粒子の形態をもっているものの、二次粒子内部が中空で十分な密度と強度を有するものが得られず、結果的に電極としての充填密度が上げられないという問題点を有していた。
【０００７】
【発明が解決しようとする課題】
このようにリチウムマンガン複合酸化物を正極活物質とした従来の非水系電解質二次電池においては、高いサイクル特性を維持したまま、電極としての成形性、充填密度を向上させ、電池として高い初期容量を具備させることが困難であるという問題点を有していた。
【０００８】
本発明はこのような問題点に着目してなされたもので、その目的とするところは、他の元素添加によって高いサイクル特性を維持したまま正極としての成形性、充填密度を損なわずに初期容量の向上を図れる二次電池を組立てることができる非水系電解質二次電池用正極活物質の製造方法を提供することにある。
【０００９】
【課題を解決するための手段】
上記問題を解決するため本発明者らは鋭意研究を重ねた結果、マンガンの一部がクロム、ニッケル、コバルト、アルミニウム、マグネシウム、鉄などの金属元素で置換されたリチウムマンガン複合酸化物を正極活物質に適用するに際し、細かい一次粒子が凝集して比較的密に詰まった球状または楕円球状の二次粒子を構成した粉体特性をもつマンガン化合物原料の形状を崩さないように金属元素の化合物を添加し、これをリチウム化合物と混合して熱処理することにより得られたリチウムマンガン複合酸化物を用いることによって、上述した問題の発生を防止でき、かつ成形性、充填性に優れ、高いサイクル特性を維持したまま単位体積当たりの放電容量が大きい二次電池を構成できることを見出し、本発明を完成するに至った。
【００１０】
すなわち、本発明の第１の実施態様に係る非水系電解質二次電池用正極活物質の製造方法は、Ｌｉ１＋ｘＭｎ２−ｙＭｙＯ４（式中、ＭはＣｒ、Ｎｉ、Ｃｏ、Ａｌ、ＭｇおよびＦｅからなる群から選ばれた少なくとも１種の金属元素）で表されるリチウムマンガン複合酸化物からなる非水系電解質二次電池用正極活物質の製造方法であって、Ｃｒ、Ｎｉ、Ｃｏ、Ａｌ、ＭｇおよびＦｅからなる群から選ばれた少なくとも１種の金属元素Ｍの化合物を、マンガンと金属元素Ｍのモル比が２−ｙ：ｙ（式中、ｙは０＜ｙ≦０．３３である）となるように、予め二次粒子の形状が球状または楕円球状であるマンガン化合物に添加する工程、前記工程で得られた金属元素Ｍの化合物が添加されたマンガン化合物と、リチウム化合物とを、０≦ｘ≦０．１０となるように混合する工程、次に、該混合物を熱処理する工程、を有することを特徴とするものである。
そして前記金属元素Ｍの化合物をＭの硝酸塩または酢酸塩とし、該Ｍの硝酸塩または酢酸塩を加熱融解するか、もしくは溶媒に溶解する工程、得られた溶液中にマンガン化合物を加えて、加熱攪拌して、該マンガン化合物に該Ｍの硝酸塩または酢酸塩を含浸させた粉末を得る工程、得られた粉末とリチウム化合物と混合する工程を有することを特徴とする。
また前記金属元素Ｍの化合物をＭの水酸化物とし、前記金属元素Ｍの硝酸塩を溶媒に溶解する工程、得られた金属元素Ｍの塩溶液にマンガン化合物を投入しマンガン化合物に金属元素Ｍの塩を含浸させる工程、次に得られたＭ塩含浸マンガン化合物溶液にアルカリ溶液を加え、金属元素Ｍの塩と中和反応させてＭの水酸化物を生成させる工程、得られた金属元素Ｍの水酸化物が分散含浸されたマンガン化合物と、リチウム化合物とを混合する工程を有することを特徴とする。
【００１１】
前記第２の実施態様に係る製造方法では前記混合物の熱処理温度は６００℃以上で９５０℃未満とし、４時間以上実施するものである。
【００１２】
【発明の実施の形態】
以下本発明の実施の形態について詳細に説明する。
本発明はマンガンの一部をサイクル特性向上のためにクロム、ニッケル、コバルト、アルミニウム、マグネシウム、鉄などで置換したリチウムマンガン複合酸化物からなる活物質の製造方法に関するものである。
リチウムマンガン複合酸化物は二次電池の正極活物質として考えた場合、結晶構造からリチウムがイオンとして脱離・挿入することによって充放電が行われる。金属元素などで置換しない純粋なリチウムマンガン複合酸化物は、充放電サイクルを繰り返した場合、初期に比べて容量が劣化するという問題がある。これはリチウムイオンが結晶構造から脱離・挿入を繰り返す際に母体の構造が徐々に破壊され、リチウムイオンが戻るべき場所が結晶構造内から失われていくためであると考えられる。この構造破壊を防ぐためにマンガンの一部を他の元素に置換する方法が提案され、この方法により充放電サイクルが改善されることが報告されている。
【００１３】
一般にはマンガンの一部を他の元素に置換すると、正極材料の容量を決定するＭｎ３＋の量が減少するため初期容量は減少してしまうが、Ｌｉ１＋ｘＭｎ２−ｙＭｙＯ４（式中、ＭはＣｒ、Ｎｉ、Ｃｏ、Ａｌ、Ｍｇ、Ｆｅからなる群から選ばれた少なくとも１種の金属元素）で表されるリチウムマンガン複合酸化物においては、０≦ｘ≦０．１０で、かつ０＜ｙ≦０．３３なる条件を満たすことにより、実用的に許容範囲内の容量低下に抑えることができることが本発明者らの種々の研究により判明した。
しかしながら一般に他の元素に置換するためには、合成の際にマンガン原料化合物と置換金属原料化合物をリチウム原料化合物と粉砕しながら十分に混合する必要がある。粉末固体を反応物質として用いる固相反応は、固相相互の接触部分で反応が開始し、それら界面に反応生成物が生成することにより反応が進行していくため粒子が微細であればあるほど接触部分は増大し、均一な組成が得られるためである。
【００１４】
このようにしてできるだけ均一な組成になるように細かく粉砕混合する方法で合成された元素置換型リチウムマンガン複合酸化物は、その物質自体の特性としてサイクル特性が改善されている。しかしこれを正極材料としての観点から見ると、細かい粒子が多数存在するため電極としての充填性に直接影響するタップ密度が低く、電極としての成形性が悪い上、導電助剤として添加するカーボンや、成形性を向上させるための結着剤の量を多くしなければならないため、成形された正極の単位体積中に含まれる活物質の量は少なくなり、結果として二次電池としての初期容量が低下してしまう。
【００１５】
一方マンガン原料と金属原料を両方溶媒に溶かして混合し、その後溶媒を蒸発させて原子レベルの混合を実現する方法も提案されているが、例えばスプレードライのような方法では二次粒子内部が中空な球状粒子となってしまい、その強度やタップ密度が十分なものとはならない。また共沈法のようにマンガン原料と金属原料を原子レベルで共沈殿させる方法は、組成の均一性という観点からは最も理想的な方法であるが、得られる粉末の粒径の制御が難しいという問題点をもつ。
したがって粉体ができるだけ大きなタップ密度（充填密度）をもつようにするためには、幾何学的には粉体の粒子が球状で、ある程度の幅を持った粒度分布をもつことが重要であるが、現実の正極活物質としての粉末を考えると粒子の形状は球体に近く、できるだけ粒度分布がシャープで、その中心粒径が数μｍ〜数十μｍ程度であり、かつ電極としての成形性を考慮すると粒径１μｍ以下の微粉はできるだけ少ない方が好ましい。このような粉体性状をもつマンガン化合物は実際に調製可能であり市販もされている。
【００１６】
本発明者らはこのような粉体性状をもつマンガン化合物を原料として、その粉体特性を維持するような金属元素の添加方法を用いて合成を行なえば、結果的に得られるリチウムマンガン複合酸化物もマンガン原料と同様な粉体特性を持ち、上記のような問題点を回避することができることを見出した。
【００１７】
すなわち本発明に係る非水系電解質二次電池用正極活物質の製造方法は、Ｌｉ１＋ｘＭｎ２−ｙＭｙＯ４（式中、ＭはＣｒ、Ｎｉ、Ｃｏ、Ａｌ、ＭｇおよびＦｅからなる群から選ばれた少なくとも１種の金属元素）で表されるリチウムマンガン複合酸化物からなる非水系電解質二次電池用正極活物質の製造方法であって、Ｃｒ、Ｎｉ、Ｃｏ、Ａｌ、ＭｇおよびＦｅからなる群から選ばれた少なくとも１種の金属元素Ｍの化合物を、マンガンと金属元素Ｍのモル比が２−ｙ：ｙ（式中、ｙは０＜ｙ≦０．３３である）となるように、予め二次粒子の形状が球状または楕円球状であるマンガン化合物に添加する工程、前記工程で得られた金属元素Ｍの化合物が添加されたマンガン化合物と、リチウム化合物とを、０≦ｘ≦０．１０となるように混合する工程、次に、該混合物を熱処理する工程、を有することを特徴とするものである。
このような粉体特性をもつリチウムマンガン複合酸化物は、二次粒子の形状が球状または楕円球状であるマンガン化合物の粉体特性が損なわれるような粉砕混合工程を経ずに、前記金属元素Ｍの化合物を、例えば該金属元素Ｍの化合物のみを微粉砕してマンガン化合物と混合したり、金属元素Ｍの化合物のみを溶媒に溶解してマンガン化合物に分散させるなどの方法によって、マンガンと金属元素Ｍのモル比が２−ｙ：ｙ（式中、ｙは０＜ｙ≦０．３３である）となるように予め添加したマンガン化合物をリチウム化合物と混合し、この混合物を熱処理することで得ることができる。
すなわち、マンガンと金属元素Ｍのモル比が、０＜ｙ≦０．３３の範囲において２−ｙ：ｙとなるように予め添加したマンガン化合物を用いることにより、実用的に許容範囲内の容量低下に抑えることが可能となり、この条件を外れると初期容量が著しく低下してしまう。
【００１８】
そして本発明で用いるリチウム化合物としては炭酸リチウムや水酸化リチウム、水酸化リチウム一水和物、硝酸リチウム、過酸化リチウムなどが挙げられる。  またマンガン化合物としては酸化マンガン、水酸化マンガン、塩化マンガン、炭酸マンガン、硝酸マンガン、硫酸マンガン、酢酸マンガンなどが挙げられ、二次粒子の形状が球状または楕円球状であるような粉体特性をもつものであれば好適に用いることが可能である。
さらに金属元素Ｍの化合物としては酸化物、水酸化物、塩化物、炭酸塩、硝酸塩、硫酸塩、酢酸塩など、マンガン化合物との固相反応が十分進むような微粉砕粉、あるいは溶媒に溶解させマンガン化合物に均一に分散、付着、反応させられるものであれば用いることが可能である。中でも金属元素Ｍの硝酸塩や酢酸塩はいずれも溶媒（例えば水）に溶解可能であり、マンガン化合物への添加、分散が容易である。
【００１９】
そしてこれら金属元素Ｍの化合物を用いてリチウムマンガン複合酸化物を得る方法としては以下の２つの方法がある。
(1)金属元素Ｍの化合物をＭの硝酸塩または酢酸塩とする場合には、マンガンの化合物に添加する際に、Ｍの硝酸塩または酢酸塩を加熱融解するか、もしくは溶媒に溶解し、その中にマンガン化合物を投入して、加熱攪拌して、該マンガン化合物に該Ｍの硝酸塩または酢酸塩を含浸させ、均一に分散、添加させた粉末をリチウム化合物と混合し、熱処理することで組成的に均一で、かつマンガン化合物原料の粉体特性を損なわずにリチウムマンガン複合酸化物を得ることができる。
【００２０】
(2)金属元素Ｍの化合物をＭの水酸化物とする場合には、マンガンの化合物に添加する際に、Ｍの硝酸塩を溶媒に溶解し、得られた金属元素Ｍの塩溶液にマンガン化合物を投入してマンガン化合物に金属元素Ｍの塩を含浸させ、得られたＭ塩含浸マンガン化合物溶液にアルカリ溶液を加え、金属元素Ｍの塩と中和反応させてＭの水酸化物を生成させ、得られた金属元素Ｍの水酸化物が分散含浸されたマンガン化合物と、リチウム化合物と混合し、熱処理することで組成的に均一で、かつマンガン化合物原料の粉体特性を損なわずにリチウムマンガン複合酸化物を得ることができる。
【００２１】
ついでマンガン化合物とリチウム化合物の混合物を熱処理する際、その温度を６００℃以上で９５０℃未満とすることにより、添加した金属元素Ｍの化合物などの異相を生じさせることなく、金属元素Ｍを完全に固溶させることができ、結晶構造の高い完全性を実現できる。好ましくは熱処理温度を７００℃以上で８５０℃以下とすることでより高い初期容量を実現できる。
なお熱処理温度が６００℃未満であると反応が不十分なため結晶性が悪くなり、一方９５０℃以上となると結晶構造が立方晶から構造相転移を起こして正方晶となり好ましくない。また前記熱処理は４時間以上実施することが好ましく、４時間未満の熱処理では反応が不十分となり結晶性の低下や異相の出現を招いてしまう。
本発明によるマンガンの一部をクロム、ニッケル、コバルト、アルミニウム、マグネシウム、鉄などで置換し、二次粒子の形状が球状または楕円球状のリチウムマンガン複合酸化物からなる正極活物質を用いた場合、金属元素の置換によって高いサイクル特性を維持したまま、成形性や充填密度を向上させ、高い初期容量を具備する二次電池を組立てることができる。
【００２２】
【実施例】
以下本発明の実施例を比較例とともに詳述する。
［実施例１］
マンガンの一部をクロムに置換した正極活物質を合成するために、市販の水酸化リチウム一水和物、球状の二酸化マンガン、硝酸クロム九水和物を準備した。  球状の二酸化マンガンと硝酸クロム九水和物を、マンガンとクロムのモル比が(1)１．６７：０．３３、(2)１．８３：０．１７、(3)１．８９：０．１１、(4)１．９４：０．０６となるようにそれぞれ秤量した後、硝酸クロム九水和物が完全に溶解する量の純水中に硝酸クロム九水和物を溶解した。
その後その溶液中に球状の二酸化マンガンのみを入れて加熱しながら撹拌して水分を揮発させ、乾燥粉末を調製した。この乾燥粉末と水酸化リチウム一水和物を、リチウムとマンガン＋クロムのモル比が１：２となるように秤量し、球状の二次粒子の形骸が維持される程度の強度で十分に混合した。
この混合粉末を酸素気流中で４７５℃で２時間仮焼した後、８００℃で２０時間焼成し、室温まで炉冷した。
【００２３】
得られた焼成物を、ＣｕのＫα線を用いた粉末Ｘ線回折で分析したところ、スピネル構造を有する所望の正極活物質のみが単相で確認できた。また粉末Ｘ線回折図形のリートベルト解析から、格子定数を求めたところ、試料(1)〜(4)に対してクロムの添加量が増大するにつれて直線的に格子定数が減少していくことが確認でき、クロムの固溶が確認された。
そして得られた正極活物質のタップ密度を測定し、前記した格子定数とともに下記する表１に示す。
また得られた正極活物質を用いて以下のように電池を作製し、充放電容量により電池特性を測定した。活物質粉末９０重量％にアセチレンブラック５重量％およびＰＶＤＦ（ポリ沸化ビニリデン）５重量％を混合し、ＮＭＰ（ｎ−メチルピロリドン）を加えてペースト化した。これを２０μｍ厚のアルミニウム箔に乾燥後の活物質重量が０．０５ｇ／ｃｍ２になるように塗布し、１２０℃で真空乾燥を行い、１ｃｍφのディスク状に打ち抜いて正極とした。
【００２４】
そして図１に示すように得られた正極１と、負極３としてリチウム金属を、また電解液には１ＭのＬｉＣｌＯ４を支持塩とするエチレンカーボネート（ＥＣ）とジメチルカーボネート（ＤＭＣ）の等量混合溶液を用い、ポリエチレンからなるセパレータ２に前記電解液を染み込ませ、露点が−８０℃に管理されたＡｒ雰囲気のグローブボックス中で、２０３２型のコイン電池を組立てた。
なお図１において、４はガスケット、５は正極缶、６は負極缶である。
このようにして組立てられたコイン電池を組立後２４時間程度放置し、開回路電圧（ＯＣＶ）が安定した後、正極に対する電流密度を０．５ｍＡ／ｃｍ２とし、カットオフ電圧４．３〜３．０Ｖで充放電試験を行って電池特性を評価した。
得られた１サイクル目の放電容量（初期容量）、５０サイクル目の放電容量および初期容量に対する５０サイクル目の放電容量の比（容量維持率）を下記する表２に示す。
【００２５】
［実施例２］
マンガンの一部をニッケルに置換した正極活物質を合成するために、市販の水酸化リチウム一水和物、球状の二酸化マンガン、硝酸ニッケル六水和物を準備し、球状の二酸化マンガンと硝酸ニッケル六水和物を、マンガンとニッケルのモル比が(1)１．８３：０．１７、(2)１．８９：０．１１、(3)１．９４：０．０６、(4)１．９７：０．０３となるようにそれぞれ秤量した以外は、実施例１と同様な手順で正極活物質を合成し、さらにリチウムコイン二次電池を組立て、実施例１と同様に格子定数とタップ密度を測定し、また実施例１と同様に電池特性を評価してその結果を下記する表１と表２に併せて示す。
【００２６】
［実施例３］
マンガンの一部をコバルトに置換した正極活物質を合成するために、市販の水酸化リチウム一水和物、球状の二酸化マンガン、硝酸コバルト六水和物を準備した以外は、実施例１と同様な手順で正極活物質を合成し、さらにリチウムコイン二次電池を組立て、実施例１と同様に格子定数とタップ密度を測定し、また実施例１と同様に電池特性を評価してその結果を下記する表１と表２に併せて示す。
【００２７】
［実施例４］
マンガンの一部をアルミニウムに置換した正極活物質を合成するために、市販の水酸化リチウム一水和物、球状の二酸化マンガン、硝酸アルミニウム六水和物を準備し、球状の二酸化マンガンと硝酸アルミニウム六水和物を、マンガンとアルミニウムのモル比が(1)１．８３：０．１７、(2)１．８９：０．１１となるようにそれぞれ秤量した以外は、実施例１と同様な手順で正極活物質を合成し、さらにリチウムコイン二次電池を組立て、実施例１と同様に格子定数とタップ密度を測定し、また実施例１と同様に電池特性を評価してその結果を下記する表１と表２に併せて示す。
【００２８】
［実施例５］
マンガンの一部をマグネシウムに置換した正極活物質を合成するために、市販の水酸化リチウム一水和物、球状の二酸化マンガン、硝酸マグネシウム六水和物を準備し、球状の二酸化マンガンと硝酸マグネシウム六水和物を、マンガンとマグネシウムのモル比が(1)１．８３：０．１７、(2)１．８９：０．１１となるようにそれぞれ秤量した以外は、実施例１と同様な手順で正極活物質を合成し、さらにリチウムコイン二次電池を組立て、実施例１と同様に格子定数とタップ密度を測定し、また実施例１と同様に電池特性を評価してその結果を下記する表１と表２に併せて示す。
【００２９】
［実施例６］
マンガンの一部を鉄に置換した正極活物質を合成するために、市販の水酸化リチウム一水和物、球状の二酸化マンガン、硝酸鉄六水和物を準備し、球状の二酸化マンガンと硝酸鉄六水和物を、マンガンと鉄のモル比が1.）１．８３：０．１７、2.）１．８９：０．１１となるようにそれぞれ秤量した以外は、実施例１と同様な手順で正極活物質を合成し、さらにリチウムコイン二次電池を組立て、実施例１と同様に格子定数とタップ密度を測定し、また実施例１と同様に電池特性を評価してその結果を下記する表１と表２に併せて示す。
【００３０】
［実施例７］
マンガンの一部をクロムに置換した正極活物質を合成するために、市販の水酸化リチウム一水和物、球状の二酸化マンガン、硝酸クロム九水和物を準備した。球状の二酸化マンガンと硝酸クロム九水和物を、マンガンとクロムのモル比が(1)１．６７：０．３３、(2)１．８３：０．１７、(3)１．８９：０．１１となるようにそれぞれ秤量した後、硝酸クロム九水和物が完全に溶解する量の純水中に硝酸クロム九水和物を溶解した。その溶液中に球状の二酸化マンガンのみを入れて撹拌しつつ、中和するのに必要な量の水酸化ナトリウム溶液を滴下して十分に反応させた。その後濾過によって上澄み液を除去し洗浄後、加熱乾燥によって乾燥粉末を調製した。
この乾燥粉末と水酸化リチウム一水和物をリチウムとマンガン＋クロムのモル比が１：２となるように秤量し、球状の二次粒子の形骸が維持される程度の強度で十分に混合した。この混合粉末を、酸素気流中で４７５℃で２時間仮焼した後、８００℃で２０時間焼成し、室温まで炉冷した。
得られた焼成物の格子定数と正極活物資のタップ密度とを実施例１と同様にして測定して下記する表１に併せて示す。
【００３１】
また得られた活物質を用いて以下のように電池を作製し、充放電容量により電池特性を測定した。すなわち活物質粉末８７重量％にアセチレンブラック５重量％およびＰＶＤＦ（ポリ沸化ビニリデン）８重量％を混合し、ＮＭＰ（ｎ−メチルピロリドン）を加えペースト化した。このペーストを用いて実施例１と同様な手順で正極を調製し、ついで実施例１と同様にして図１に示したような２０３２型のコイン電池を組立てた。
このようにして組立てられたコイン電池について実施例１と同様にして電池特性を評価し、得られた１サイクル目の放電容量（初期容量）と５０サイクル目の放電容量、および初期容量に対する５０サイクル目の放電容量の比（容量維持率）を下記する表２に併せて示す。
【００３２】
［実施例８］
マンガンの一部をニッケルに置換した正極活物質を合成するために、市販の水酸化リチウム一水和物、球状の二酸化マンガン、硝酸ニッケル六水和物を準備した以外は、実施例７と同様な手順で正極活物質を合成し、さらにリチウムコイン電池を組立て、実施例１と同様に格子定数とタップ密度を測定し、また実施例１と同様に電池特性を評価してその結果を下記する表１と表２に併せて示す。
【００３３】
［実施例９］
マンガンの一部をコバルトに置換した正極活物質を合成するために、市販の水酸化リチウム一水和物、球状の二酸化マンガン、硝酸コバルト六水和物を準備した以外は、実施例７と同様な手順で正極活物質を合成し、さらにリチウムコイン電池を組立て、実施例１と同様に格子定数とタップ密度を測定し、また実施例１と同様に電池特性を評価してその結果を下記する表１と表２に併せて示す。
【００３４】
［実施例１０］
マンガンの一部をアルミニウムに置換した正極活物質を合成するために、市販の水酸化リチウム一水和物、球状の二酸化マンガン、硝酸アルミニウム六水和物を準備し、球状の二酸化マンガンと硝酸アルミニウム六水和物を、マンガンとアルミニウムのモル比が(1)１．８３：０．１７、(2)１．８９：０．１１となるようにそれぞれ秤量した以外は、実施例７と同様な手順で正極活物質を合成し、さらにリチウムコイン電池を組立て、実施例１と同様に格子定数とタップ密度を測定し、また実施例１と同様に電池特性を評価してその結果を下記する表１と表２に併せて示す。
【００３５】
［実施例１１］
マンガンの一部をマグネシウムに置換した正極活物質を合成するために、市販の水酸化リチウム一水和物、球状の二酸化マンガン、硝酸マグネシウム六水和物を準備し、球状の二酸化マンガンと硝酸マグネシウム六水和物を、マンガンとマグネシウムのモル比が(1)１．８３：０．１７、(2)１．８９：０．１１となるようにそれぞれ秤量した以外は、実施例７と同様な手順で正極活物質を合成し、さらにリチウムコイン電池を組立て、実施例１と同様に格子定数とタップ密度を測定し、また実施例１と同様に電池特性を評価して結果を下記する表１と表２に併せて示す。
【００３６】
［実施例１２］
マンガンの一部を鉄に置換した正極活物質を合成するために、市販の水酸化リチウム一水和物、球状の二酸化マンガン、硝酸鉄六水和物を準備し、球状二酸化マンガンと硝酸鉄六水和物を、マンガンと鉄のモル比が(1)１．８３：０．１７、(2)１．８９：０．１１となるようにそれぞれ秤量した以外は、実施例７と同様な手順で正極活物質を合成し、さらにリチウムコイン電池を組立て、実施例１と同様に格子定数とタップ密度を測定し、また実施例１と同様に電池特性を評価してその結果を下記する表１と表２に併せて示す。
【００３７】
［比較例１］
マンガンの一部を元素で置換しない純粋な正極活物質を合成するために、市販の水酸化リチウム一水和物、球状の二酸化マンガンを、リチウムとマンガンのモル比が１：２となるように秤量した以外は、実施例１と同様な手順で正極活物質を合成し、さらにリチウムコイン電池を組立て、実施例１と同様に格子定数とタップ密度を測定し、また実施例１と同様に電池特性を評価してその結果を下記する表１と表２に併せて示す。
【００３８】
［比較例２］
マンガンの一部をクロムに置換した正極活物質を合成するために、市販の水酸化リチウム一水和物、球状の二酸化マンガン、酸化クロムを準備した。水酸化リチウム一水和物と球状の二酸化マンガンと酸化クロムを、リチウムとマンガンとクロムのモル比が(1)１：１．６７：０．３３、(2)１：１．８３：０．１７、(3)１：１．８９：０．１１となるようにそれぞれ秤量した後、これらをエタノールを媒体に用いてボールミルで１５時間十分に粉砕して湿式混合した。得られたスラリー状の混合物を８５℃で大気中で３時間乾燥し、混合乾燥粉末を調製した。
この混合乾燥粉末を、酸素気流中で４７５℃で２時間仮焼した後、８００℃で２０時間焼成し、室温まで炉冷して、得られた焼成物の格子定数およびタップ密度を実施例１と同様に測定し、また実施例１と同様にして組立てた電池の電池特性を実施例１と同様に評価して、得られた結果を下記する表１と表２に併せて示す。
【００３９】
【表１】
0003661183.tif 000002
【００４０】
【表２】
0003661183.tif 000003
【００４１】
前記表１と表２から分かる通り、実施例１〜１２の電池は、純粋にマンガンのみで合成した比較例１の電池と比較していずれも高いタップ密度を維持しながら、８０％以上の高い容量維持率を示していた。またマンガンやリチウム化合物および金属元素の化合物を十分に粉砕して混合してなる比較例２と比較していずれも８０％以上の高い容量維持率を保ちながら、高いタップ密度を実現し、充填性が向上していた。
【００４２】
【発明の効果】
以上述べた通り本発明の非水系電解質二次電池用正極活物質の製造方法により得られた非水系電解質二次電池用正極活物質は、非水系二次電池の正極活物質として用いることにより、高いサイクル特性を維持したまま、正極としての成形性、充填密度の向上を図ることが可能であり、また単位体積当たりの初期容量の大きな二次電池を提供することができるという効果がある。
【図面の簡単な説明】
【図１】  正極活物質を用いたコイン電池の概略縦断面図である。
【符号の説明】
１  正極
２  セパレータ
３  負極
４  ガスケット
５  正極缶
６  負極缶
【図１】
0003661183.tif 000004